(57)【要約】【課題】鉄筋コンクリートの一部と他の固体構造物（この固体構造物はコンクリートの別の一部であってもよい）との間の間隙へ挿入するための陽極組み合わせ物であって、設置することが容易な陽極組み合わせ物を提供しようとする。【解決手段】変形可能な材料製の一体物と陽極とを組み合わせて陽極組み合わせ物とし、鉄筋コンクリートの一部と他の構造物との間隙へこの陽極組み合わせ物を挿入したとき、陽極が変形可能な材料製の一体物によってコンクリート表面へ押圧されて、コンクリート表面と電気的に接触するようにする。【選択図】　　　図１
2004027362.tif 000002
【特許請求の範囲】
【請求項１】
鉄筋コンクリートの一部と別の固体構造物との間隙へ挿入するための陽極組み合わせ物であって、変形可能な材料製の一体物に接続される陽極を含み、組み合わせ物が間隙へ挿入されるときに、陽極が押圧されてコンクリートの表面と電気的に接触するに至ることを特徴とする、陽極組み合わせ物。
【請求項２】
変形可能な材料が弾力的に変形可能であることを特徴とする、請求項１に記載の陽極組み合わせ物。
【請求項３】
変形可能な材料製の一体物を膨張させ、陽極を押圧してコンクリートに接触させるための手段が与えられていることを特徴とする、請求項１又は２に記載の陽極組み合わせ物。
【請求項４】
変形可能な材料製の一体物を膨張させるための手段が、変形可能な材料製の一体物中のスロットと、スロットよりも大きいスロット挿入用ストリップとで、好ましくは摩擦減少材料で被覆されているストリップとからなるか、又は流入する流体によって膨れることのできる一体物中の空洞からなるか、又は抑制を除去した際に好ましくはギャップの方向に膨張できる抑制下に変形された弾性材料からなるか、又は水に接触して膨張することのできる親水性材料からなることを特徴とする、請求項３に記載の陽極組み合わせ物。
【請求項５】
ストリップかパンチを備えており、ストリップをスロット内へ押し込むのを容易にしていることを特徴とする、請求項４に記載の陽極組み合わせ物。
【請求項６】
圧縮が除かれ又は陽極組み合わせ物に張力が加えられた場合に、陽極がコンクリート表面に接触した状態に放置されることを可能にするために陽極組み合わせ物が、１個又は２個以上の比較的弱い領域又は弱い平面を持ち、そこで分離して陽極をコンクリート表面とイオン接触した状態に放置することを特徴とする、前記請求項の何れか１つの項に記載の組み合わせ物。
【請求項７】
組み合わせ物が、互いに結合されていない部分であって、好ましくは一時的な強制によって一体に保持されているに過ぎない部分を含むか、又は組み合わせ物が置かれる環境の中で分解するような接着剤、例えば水溶性接着剤で一体にされている部分を含むか、又は組み合わせ物が比較的容易に破壊される弱い接着剤で一体にされている部分を含むことにより、上記弱い平面が形成されていることを特徴とする、請求項６に記載の陽極組み合わせ物。
【請求項８】
陽極が変形可能な材料製の一体物の外面に付設されていることを特徴とする、前記請求項の何れか１つの項に記載の陽極組み合わせ物。
【請求項９】
陽極が接着剤の被覆を備え、陽極とコンクリートとの間にイオン電導性結合を形成し、接着剤は好ましくは湿気により活性化されるものであることを特徴とする、前記請求項の何れか１つの項に記載の陽極組み合わせ物。
【請求項１０】
陽極がチタン、スチール又は銅のような非犠牲的導体を備えており、陽極中に電気的継続性を保持することを特徴とする、前記請求項の何れか１つの項に記載の陽極組み合わせ物。
【請求項１１】
接着剤が陽極の機能を高める試剤を含んでいることを特徴とする、請求項９に記載の陽極組み合わせ物。
【請求項１２】
コンクリートの一部と別の構造物との間の間隙内へ陽極を設置するための方法であって、陽極を間隙内へ挿入し、また変形可能な材料好ましくは弾性的に変形可能な材料製の一体物をその間隙内へ挿入し、変形可能な材料製の一体物が、間隙内に保持され陽極を押圧してコンクリート表面へ接触させるという方法で、陽極を押圧してコンクリート表面に接触させることを特徴とする、陽極設置方法。
【請求項１３】
間隙へ挿入したのち、弾性的に変形可能な材料製の一体物を膨張させることを特徴とする、請求項１２に記載の方法。
【請求項１４】
変形可能な材料製の一体物が、変形可能な材料製の一体物を膨張させるためのスロットと、スロットよりも大きくてスロット内へ押し込まれるストリップとを備えるか、又は好ましくは流体が入る空洞を持った変形可能な一体物によって膨らむことのできる素材を備えるか、又は抑制下に間隙へ挿入され、抑制が除かれると好ましくは間隙の方向へ膨張する変形された弾性素材を備えるか、又は水に接触すると膨張することのできる親水性部材を備えることを特徴とする、請求項１３に記載の方法。
【請求項１５】
鉄筋コンクリートの一部と他の構造物との間の間隙で鉄筋コンクリートを電気化学的に処理する方法であって、陽極を間隙内へ挿入し、変形可能な材料製の一体物を間隙内へ挿入することによって、陽極を押圧してコンクリート表面へ接触させ、その場合、陽極は鉄筋に電気的に接続される犠牲陽極であるか、又は直流電源の陽端子に電気的に接続される印加電流陽極であって、鉄筋は電気的に直流電源の負端子に接続されることを特徴とする方法。
【請求項１６】
変形可能な一体物が、間隙へ挿入されたあとで、膨張せしめられることを特徴とする、請求項１５に記載の方法。
【発明の詳細な説明】
【０００１】
【産業上の利用分野】
この発明は、鉄筋コンクリートの保護に関するものであり、とくにコンクリートの継目部分において、鉄筋の保護に関するものである。
【０００２】
【発明の背景】
鉄筋コンクリートにおいて鉄筋を保護するために、以前に色々な電気化学的方法が記載されていた。そのような方法には、例えば電気防食、塩化物抽出、再アルカリ化、腐食抑制剤の電気化学的含浸がある。これらの方法の中では電気防食が広く用いられて来た。電気防食の１つの形式は電池によるものであり、スチールよりもマイナスの電極電位を持った金属を用い、金属がスチールに電気的に接続されると、陽極として働き、スチールを陰極として働かせる。そのような陽極は例えば亜鉛であって、スチールに先立って腐食する性質を持ち、犠牲陽極と呼ばれている。
【０００３】
電池の配置は米国特許第５，７１４，０４５号、第６，０２２，４６９及び６，３０３，０１７号に記載されている。
【０００４】
電気防食の別の形式は、より不活性な電気の導体、例えば活性化されたチタン又は炭素を用いるものであって、外部電流、ときには印加電流と呼ばれる外部電流が適用されて、より不活性な導体を陽極として作動させ、またスチールを陰極として作動させる。印加電流による電気防食の一例は、米国特許第４，９００，４１０号に記載されている。
【０００５】
電気防食のこれら２つの形式では、陽極はコンクリート表面に付設されるか、又はコンクリート内に埋め込まれるか、又は適当な方法でコンクリート又はモルタルによって被覆されるのが普通である。
【０００６】
【発明が解決しようとする課題】
コンクリートは隣接する部分の間に膨張間隙を設けて、部分ごとに打設される。コンクリートは各部分の端では屡強く補強される。凍結又は海水塩分が間隙の中又は周囲に生成し、スチールに腐食を起こさせる。これらの場所では現在利用できる陽極方式を使用して、スチールを電気化学的に保護することは困難である。これらは、露出した表面又はドリルであけた孔又はスロット内に設置されるのが普通である。露出した表面又はスロット内に設置されて、デッキジョイントの面の下方のスチールに電流を分配する陽極の能力は、高いスチールの密度とコンクリートの抵抗率によって制限される。デッキジョイント内に陽極システムを設置することは、接近が制限されること、及び幅が温度とともに変化するため、間隙の幅が変動することの２つの理由により困難である。
【０００７】
この発明は、このように制限された場所に設置するのが容易な陽極組み合わせ物を提供することによって、この問題を解決するものであり、また普通に利用できる試剤を使用して陽極の機能を維持するものである。
【０００８】
【発明の概要】
この発明によると、鉄筋コンクリートの部分と、別の固体構造物（この固体構造物は別のコンクリート部分であってもよい）との間の間隙に挿入するための陽極組み合わせ物が提供されるが、その組み合わせ物は変形可能な材料、好ましくは弾性的に変形可能な材料からなる一体物に付設された陽極からなり、組み合わせ物が間隙へ挿入されると、陽極が押圧されてコンクリート表面に電気的に接触するに至ることを特徴とするものである。
【０００９】
【発明の有利な効果】
変形可能な材料は、熱による膨張と収縮のようなコンクリートの運動を斟酌し、従って陽極をコンクリート表面に最も近く保持することを確実にし、それによって電気防食のような電気化学的処理に必要なイオン伝導電気接続を維持する。
【００１０】
【発明の詳細な記載】
間隙は伸縮継手であってもよく、また固体構造物は鉄筋コンクリートの別の部分であってもよい。
【００１１】
弾性的に変形可能な材料は、ポリウレタン又はエチレン若しくはプロピレンの重合体などのような、弾性のある重合体又は発泡した重合体であるのが好都合である。
【００１２】
変形可能な材料製の一体物は、空洞を形成しているチューブその他の物体であって、その空洞は膨張が一つの方向に行われている間に、別の方向に圧縮を起こさせる液体を含むものである。空洞を形成している変形可能なチューブその他の物体は、空気のような変形可能な流体又は発泡した重合体を含んでいてもよい。
【００１３】
変形可能な材料製の一体物は、例えばゴムなどで作られたチューブからなり、非圧縮性の液体で膨張せしめられたものであってもよい。膨らんだチューブは一つの方向に変形可能であるとともに、他の方向に膨張し、従ってコンクリート層の継ぎ目の生きた性質に順応することができる。
【００１４】
重合体は水を吸収することのできる重合体から選ぶことが好ましく、即ちそれは親水性で陽極を湿った状態に維持するのに役立つものであることが好ましい。
【００１５】
組み合わせ物の大きさは、コンクリートの部分と他の構造物との間の間隙へ挿入するに適するように選択される。
【００１６】
大抵の場合、間隙の幅は少なくとも８ｍｍであって、少なくとも１ｃｍであることがさらに多く、通常は１００ｍｍ以下である。
【００１７】
多くの場合、間隙は鉄筋コンクリート部分間の伸縮継手であり、別名活きた継ぎ目と云われる。これらの間隙は普通幅が約３０ｍｍ例えば２０−４０ｍｍである。この幅は温度によって変化する。時には間隙はシーラントで充填されるが、シーラントは普通限られた寿命を持っている。この発明の陽極を設置するためには、もしシーラントがあれば、最初にシーラントを取り除く。
【００１８】
陽極とコンクリートとの間で良好な接触を維持するためには、組み合わせ物は膨張できるものであり、例えば次のものによって膨張可能とされる。
【００１９】
スロットを備えた弾性的に変形可能な材料製の一体物と、スロットへの挿入のためにスロットより大きいストリップとであって、ストリップは好ましくはポリエチレン又はポリテトラフルオロエチレン（テフロン（登録商標））のような摩擦を減少させる材料で被覆されているか、
【００２０】
又は変形可能な材料製の一体物に空洞を形成し、空洞に流体を入れて一体物を膨らませるか又は発泡体によるか、
【００２１】
又はエラストメリックフィリングで、デフレーションプルーフ、ニューマチックタイヤを記載している米国特許第４，６８３，９２９号及び空気クッションシューソールを記載している米国特許第４，６７０，９９５号に記載された物のようなエラストメリック材料か、
【００２２】
又は強制を取り除くと伸びる圧縮された弾性部材、例えば除去できる機械的クリップ又は弾性チューブ、例えばアール、エス、コンポウネンツ、リミテッドから販売されている蠕動ポンプ用のタイゴン（登録商標）アール３６０３チュービングで収縮されて、孔をあけることができるシールでシールされた部材を付設するか、
【００２３】
又はフォスロック、インターナショナル、リミテッドから販売されているスーパーカスト、エス、ダブリュ２０（登録商標）のような水に接触すると膨張する親水性部材を付設する、
【００２４】
などによって組み合わせ物は膨張可能とされる。
【００２５】
一体物がスロットとスロット内へ挿入するための材料からなるストリップとを備えているときは、ストリップはハンマーの打撃を受けるに適したパンチ、又はスロット内へストリップを押し込むのを助ける木槌を備えていてもよい。パンチはストリップに取外し可能に取付けられていてもよい。
【００２６】
陽極組み合わせ物中の陽極は犠牲陽極又は印加電流陽極であってもよい。陽極は、陽極が組み合わせ物の外面を形成するように、変形可能な材料製の一体物へ付設されることが好ましい。
【００２７】
陽極はイオン導通媒体で被覆されていてもよく、又はそのような媒体内に付設されて、媒体が組み合わせ物の外面を形成し、組み合わせ物が使用される際に、コンクリート表面に向かって押圧されるものであってもよい。
【００２８】
陽極組み合わせ物は、コンクリートとイオン導通結合を形成するような接着剤で被覆されていることが好ましい。
【００２９】
接着剤は湿気により活性化される接着剤であってもよい。陽極が組み合わせ物の外面上に存在するときは、接着剤は陽極に直接塗布されていてもよい。接着剤はアルカリ性、親水性又は電解性材料のような試剤を含んでいて、陽極の活性を維持し、その寿命を延ばすものであってもよい。
【００３０】
陽極は非犠牲導体を備えていて、陽極内の電気的連続性を維持するものであってもよい。陽極が金属酸化物の混合物で被覆されたチタンのような印加電流陽極であるときには、非犠牲導体はチタン線であってもよい。陽極が犠牲陽極例えば亜鉛であるときには、非犠牲導体はスチール線であってもよい。
【００３１】
圧縮力が取り除かれるか又は陽極組み合わせ物が引っ張られる場合に、陽極がコンクリート表面に接触した状態にとどまるためには、陽極組み合わせ物が１個又は２個以上の比較的弱い領域又は比較的弱い平面を持ち、そこで陽極組み合わせ物が分離されて陽極をコンクリートとイオン接触している状態にすることが好ましい。その弱い平面は、
【００３２】
組み合わせ物中に互いに結合されていない部分を含み、その部分が一時的な抑制によって一体に保持されたものであることが好ましく、
【００３３】
又は組み合わせ物中に組み合わせ物が設置される環境中で分解する接着剤、例えば水溶性接着剤で結合された部分を含んでいるか、
【００３４】
又は組み合わせ物中に比較的容易に破壊される弱い接着剤で結合された部分を含んでいるか、によって与えられる。
【００３５】
この発明の別の面によると、コンクリートの一部と他の構造物の間にある間隙へ（この構造物はコンクリートの別の部分であってもよい）陽極を設置する方法が提供されるが、その方法は、陽極を間隙へ挿入し、変形可能な材料製の一体物を間隙内へ挿入することによって、陽極を押圧してコンクリート表面と接触させ、中でもその変形可能な材料は、変形可能な材料製の一体物が間隙内に保持されて、陽極をコンクリート表面と接触した状態に維持するように、弾性的に変形可能なものであることが好ましいことを特徴とするものである。
【００３６】
弾性的に変形可能な材料製の一体物は、間隙へ挿入されたあとで膨張することが好ましい。
【００３７】
その膨張は、変形可能な材料製の一体物が、次のものを備えることによって行われる。すなわち、
【００３８】
スロットを備え、変形可能な材料製の一体物を膨張させるために、スロットより大きいストリップをスロット内へ押し込むか、
【００３９】
又は膨らむ素材とその素材を膨らませ、好ましくは流体が収容される空洞を持った圧縮可能な本体によってその素材を膨らませるか、
【００４０】
又は変形可能な弾性部材を抑制下に間隙へ挿入し、抑制を取り除いて部材を膨張させるか、
【００４１】
又は水に接触すると膨張することのできる親水性部材を、変形可能な材料製の本体が備えることによって膨張が行われる。
【００４２】
この発明のさらに別の面によると、鉄筋コンクリートの一部と別の構造物との間の間隙で、鉄筋コンクリートを電気化学的に処理する方法が提供されるが、その方法は、陽極を上記の間隙内へ挿入し、間隙内へ変形可能な一体物を挿入することによって、陽極をコンクリート表面に接触させ、その場合、陽極は鉄筋に電子的に接続される犠牲陽極であるか、又は直流電源装置の正端子に電子的に接続され、鉄筋は電子的に直流電源装置の負端子に電子的に接続される印加電流陽極の何れかである、ことを特徴とするものである。
【００４３】
この発明の１つの具体例が第１図に記載されている。
【００４４】
この具体例では、２本の変形可能なストリップ１が一時的な接着剤４によって互いに接着されている。圧縮可能なストリップは、例えばポリエチレン、ポリウレタンであり、これらのストリップは水を吸収するように作られており、それによって陽極材料２の場所で高い水分含有量を維持している。陽極材料２は、例えば亜鉛（又は亜鉛合金）、アルミニウム（又はアウミニウム合金）、炭素（又は炭素繊維）又は活性化されたチタンのストリップであり、変形可能なストリップの外面へ一時的な接着剤４を用いて接着されている。網とシートの２つの形の陽極材料を用いることができる。一時的な接着剤は、例えば水溶性の膠、容易に破壊される脆い充填剤、又はブルータク（ｂｌｕｅ　ｔａｃ）であってもよい。非犠牲電子導体３が、陽極材料２内の電子連続性を維持するために用いられる。これは陽極材料が犠牲陽極であるときに有用である。導体３は陽極材料への接続体として役立つ。導体３は、例えばチタン、スチール又は銅又は炭素繊維で作られた線である。それは機械的な結合によって陽極に固定されていてもよい。亜鉛又はアルミニウムのような犠牲陽極材料２が用いられる場合には、導体３はコンクリート内の鉄筋に直接に接続することができる。もしそれが印加電流陽極である場合には、それは電源の端子に接続される。潜在接着剤層５が陽極材料の外面上に付設される。この潜在接着剤５は、接続部のコンクリート壁に向かって圧縮されると、例えばコンクリート表面上の水分と反応してコンクリート壁と結合を生じ電解質を含んでその中に電流を流すことになる。潜在接着剤は、例えばジ（エチレングリコール）ブチルエーテルのような潮解性材料中に懸濁された非含水（ｕｎｈｙｄｒａｔｅｄ）セメントである。別のストリップ６は、これをストリップ１の間へ挿入してストリップ１を圧縮するようにされている。これは変形可能な重合体、親水性重合体又は膨らませることのできる素材であってもよい。ストリップ６を挿入するのに器具８を使用することができ、器具８は、これが取り除かれると破壊するように作られた弱い点７によって、ストリップ６に接続される。一時的な接着剤４が弱い平面を形成しており、継ぎ目が開いて組み合わせ物が引っ張られる場合に、陽極２からストリップ１が分離される。
【００４５】
第２図は、コンクリートの継ぎ目１９内に設置された陽極組み合わせ物を示している。間隙の方向は、図２では水平方向、すなわち紙面では左右方向で示される。陽極が面１０に向かって押されると、重合体のストリップ１１は側方へ膨張し、重合体ストリップが継ぎ目の壁に接触しているときには、圧縮されることになる。継ぎ目が両端で開いているときには、繊維ボードのような圧縮可能なボードを挿入して面１０を作ることができる。継ぎ目の幅が不規則か又は非常に広いためにさらに圧縮することが必要なときには、ストリップ１６をストリップ１１の間へ挿入するか、又は圧縮可能なストリップの１つを膨らませるようにしてもよい。１６が親水性ストリップであるときには、水が存在すると膨張してストリップ１１の圧縮を増大させる。陽極材料１３と潜在接着剤１５がコンクリート壁に向かって圧縮される。潜在接着剤１５は、継ぎ目における水分の存在により氷和して、コンクリート表面と結合するに至る。継ぎ目に凍結塩が存在すると、犠牲陽極材料１３を活性状態に維持することになる。一時的な接着剤１４は水分の存在によって弱められる。継ぎ目がその後充分に開いて圧縮力をやわらげる場合には、ストリップ１１を陽極１３から離して、陽極をコンクリートと接触した状態に放置することができる。
【００４６】
この発明は、次の実施例によって具体的に説明される。
【００４７】
【実施例１】
乾燥した普通のポートランドセメント粉末を水を含まない希釈剤のジ（エチレングリコール）ブチルエーテルと混合して、水分の存在下に亜鉛をコンクリートに結合させるためのイオン導電性の接着剤を作った。この混合物は、２５ｇのジ（エチレングリコール）ブチルエーテルと１００ｇのＯＰＣ粉末とからなり、高せん断混合機（Ｈａｕｓｃｈｉｌｄ　ＤＡＣ１５０ＦＶ　スピードミキサー（登録商標））を１５秒間使用して作った。
【００４８】
第３図は、その潜在性接着剤を用いてコンクリート基質３２に結合された亜鉛板３１を示している。亜鉛板３１の一面をジ（エチレングリコール）ブチルエーテルとＯＰＣとの混合物の１ｍｍの層で被覆した。コンクリートスラブ３２を湿らせ、湿らせたコンクリートスラブ上に被覆された亜鉛面を押し付けた。この装置を周期的に湿らせた。３週間後に亜鉛を取り除いた（亜鉛と潜在性接着剤との間の結合力は亜鉛の外面形状によって大きく異なる）。引き剥がし計器を使用して、接着剤とコンクリートスラブとの間の結合力をテストした。２部のエポキシ樹脂を用いて当て盤を潜在性接着剤に付設した。次第に増大する引張応力を破損が起こるまで潜在性接着剤に加えた。破損は０．２Ｎ／ｍｍ２　の引張応力でコンクリートと潜在性接着剤との間で起きた。
【００４９】
【実施例２】
第４図は、圧縮可能な亜鉛陽極をテストするのに使用した装置を示している。水溶性接着剤（壁紙用のり）を使用して、約６０×１４０×０．４ｍｍの大きさの亜鉛シート２１をポリエチレン発泡体２２の層に結合させた。ジ（エチレングリコール）ブチルエーテル／普通のポートランドセメント粉末の混合物を亜鉛の表面上に置いて、１ｍｍの厚みの層を形成したが、その層は水が存在すると加水して亜鉛とコンクリートとの間に結合を生じるものであった。ポリスチレン製のストリップ２３が２個の亜鉛／重合体／潜在性接着剤ストリップを分離する層を形成した。これは、２個の亜鉛ストリップ間に挿入されて重合体を圧縮し、その大きさを変えることができて、設置時に継ぎ目の幅の変化を考慮したものとなった。ポリスチレン製のストリップは、組み合わせ物のその余のものに結合していなかった。
【００５０】
約５０ｍｍの間隙の継ぎ目が形成されるように、２個の鉄筋コンクリートブロック（１０００×１０００×４００ｍｍ）２４を設置した。ブロックの１つをローラー２５上に置いて、間隙の模擬実験をするように変化させ、張力を加えたときの陽極の有効性をテストした。陽極を挿入したのち、タップウォーターと塩水溶液とを用いて継ぎ目を周期的に湿らせ、雨と凍結塩の作用の模擬実験を行った。陽極システム４１、コンクリートブロック４２及び陽極４３と鉄筋４４との接続を示す装置の写真が第５図に示されている。
【００５１】
亜鉛と鉄筋とを接続している１００オームの抵抗体を横切る電圧を測定し、オームの法則を使用してその電圧を電流の読みに変換することによって、亜鉛シートと鉄筋との間を流れる電池電流を測定した。その読みを記録するためにデータロガーを使用した。電流対時間のデータが第６図に示されている。
【００５２】
降水量又は凍結塩の使用を模擬実験する湿潤期間は記号Ｗで示されているが、この幅は湿潤期間の持続期間を示している。電流は、水分の存在とともに変化し、陽極組み合わせ物が水又は塩化ナトリウムの飽和溶液で湿潤されている時に電流が著しく高くなっている。１３．５日後に、２ｍＡより大きいとくに高い電流出力が、組み合わせ物を塩化ナトリウムの飽和溶液で湿らせることによって生じた。
【００５３】
４２日後に、間隙を開くことによって陽極組み合わせ物を引っ張った。陽極組み合わせ物の成分は引き離され、容易に引き離された成分は除かれた。ジ（エチレングリコール）ブチルエーテル／普通のポートランドセメント粉末の混合物によって形成された結合は、コンクリートの表面上にあった。コンクリート表面から容易に分離された１枚の亜鉛板は取り除いた。
【００５４】
第７図を参照すると、これはコンクリートブロック間の開いた間隙５１と、圧縮可能な材料がすべて除かれたあとの間隙内でコンクリート表面に結合された亜鉛板５２とを示している。亜鉛板はきれぎれの白い亜鉛腐食物で覆われていた。この亜鉛板から得られた電流出力が、４２日より長い期間後に得られたデータとして、第６図に含まれている。電流出力は陽極組み合わせ物の分離以前には０．２５と２ｍＡとの間で変化するのが普通であった。陽極組み合わせ物を分離したあとで、より少ない電流が唯１個残っている亜鉛板から流れた。亜鉛とコンクリート表面との間の接触面積の単位あたりの電流として表わすと、この電流出力は約１２から１００ｍＡ／平方メートルに等しい。
【図面の簡単な説明】
【図１】陽極組み合わせ物と変形可能な材料製の一体物を膨張させるためのストリップとを示した断面図である。
【図２】コンクリート部分間の継ぎ目中に付設された陽極組み合わせ物を示す垂直断面図である。
【図３】潜在接着剤によってコンクリートに接着された亜鉛板を示す写真である。
【図４】陽極組み合わせ物の試験に用いられるシステムの垂直断面図である。
【図５】コンクリートブロック間に付設された陽極システムを示した写真である。
【図６】時間に対して電池電流を示したグラフである。
【図７】コンクリート表面に結合された亜鉛陽極を備え、変形可能な材料を除いたコンクリートブロック間の開いた間隙を示す写真である。
【符号の説明】
１　　　　　　　　　　　　　　　ストリップ
２　　　　　　　　　　　　　　　陽極材料
３　　　　　　　　　　　　　　　導体
４　　　　　　　　　　　　　　　一時的な接着剤
５　　　　　　　　　　　　　　　潜在接着剤
６　　　　　　　　　　　　　　　別のストリップ
７　　　　　　　　　　　　　　　弱い場所
８　　　　　　　　　　　　　　　器具
１０　　　　　　　　　　　　　　面
１１　　　　　　　　　　　　　　ストリップ
１３　　　　　　　　　　　　　　犠牲陽極材料
１４　　　　　　　　　　　　　　一時的な接着剤
１５　　　　　　　　　　　　　　潜在接着剤
１６　　　　　　　　　　　　　　別のストリップ
１９　　　　　　　　　　　　　　コンクリートの継ぎ目
２１　　　　　　　　　　　　　　亜鉛シート
２２　　　　　　　　　　　　　　ポリエチレン発泡体
２３　　　　　　　　　　　　　　ポリエチレン製ストリップ
２４　　　　　　　　　　　　　　コンクリート
２５　　　　　　　　　　　　　　ローラー
３１　　　　　　　　　　　　　　亜鉛板
３２　　　　　　　　　　　　　　コンクリート
４１　　　　　　　　　　　　　　陽極システム
４２　　　　　　　　　　　　　　コンクリート
４３　　　　　　　　　　　　　　陽極
４４　　　　　　　　　　　　　　鉄筋
５１　　　　　　　　　　　　　　間隙
５２　　　　　　　　　　　　　　亜鉛板
【図１】
2004027362.tif 000003
【図２】
2004027362.tif 000004
【図３】
2004027362.tif 000005
【図４】
2004027362.tif 000006
【図５】
2004027362.tif 000007
【図６】
2004027362.tif 000008
【図７】
2004027362.tif 000009